Y 형 옥소 티 타닐 프탈 로 시아닌 ( ST 10 / 10 . 2 ; SYNTEC 사 ) 1 . 0 중량 부 , 폴리비닐 부티 랄 수지 ( XYHL : UCC 사 ) 1 . 0 중량 부 , THF 용매 18 . 0 중량 부 에 옥살산 이수화 물 을 첨가 하 지 않 고 지르 코니아 볼 ( 1 mm Φ ; TORAY 사 ) 과 함께 볼밀 을 이용 하 여 24 시간 밀링 하 여 분 산액 을 제조 하 였 다 . 이 분 산액 을 180 중량 부 의 THF 용매 로 희석 하 고 , 30 분 동안 초음파 로 주사 하 여 안정 한 코팅 액 을 제조 하 였 다 .